FR 3000090 A1 20140627 FR 1203539 A 20121220 PROCEDE ET COMPOSITIONS UTILES POUR L'ETANCHEIFICATION ET L'ASSEMBLAGE DE COMPOSANTS D'UN GROUPE MOTO-PROPULSEUR La présente invention a pour objet une composition silicone réticulable en élastomère et un procédé utilisant la composition selon l'invention pour former des joints d'étanchéité et d'assemblage des composants d'un groupe moto-propulseur. Les élastomères silicones préparés à partir de la composition selon l'invention présentent: - de bonnes propriétés de résistance mécanique telles que la dureté shore, la résistance à la rupture, le module à 100 % d'allongement et. - une bonne résistance au vieillissement dans des fluides agressifs chimiquement tels que ceux utilisés par exemple dans un groupe motopropulseur en l'occurrence les huiles moteur, les lubrifiants pour boîte de vitesse et pont, les mélanges huile/essence, les liquides de refroidissement, les fuels ou les liquides antigel, et - de bonnes propriétés d'adhésion même sur des surfaces polluées par des huiles utilisées dans un groupe motopropulseur. Par "liquide de refroidissement", on entend tout liquide caloporteur utilisé pour évacuer les calories d'un système mécanique ou électronique. Les compositions silicones réticulables en élastomère pour former des joints d'étanchéité sont connues. En effet, elles conviennent en particulier pour la formation de joints d'étanchéité "in-situ", qui sont formés directement lors de l'assemblage des éléments, en particulier dans le domaine de l'automobile. Parmi les compositions silicones réticulables en élastomère connues pour ce type d'application, celles qui réticulent dès la température ambiante forment une catégorie qui attire toute l'attention car elles ne nécessitent pas la mise en place de four consommateur d'énergie. Ces compositions silicones sont classées en 2 groupes distincts: les compositions monocomposantes (RTV-1) et les compositions bi-composantes (RTV-2). Le terme "RTV" est l'acronyme pour "Room Temperature Vulcanising". 35 Lors de la réticulation, l'eau (soit apportée par une humidité atmosphérique dans le cas des RTV-1, soit introduite dans une partie de la composition dans le cas des RTV-2) permet la réaction de polycondensation, qui conduit à la formation du réseau élastomère. 25 30 Généralement, les compositions monocomposantes (RTV-1) réticulent quand elles sont exposées à l'humidité de l'air. Le plus souvent, la cinétique des réactions de polycondensation est extrêmement lente; ces réactions sont donc catalysées par un catalyseur approprié. De plus, face à une industrie du transport en pleine évolution, on voit apparaître de nouvelles contraintes liées à l'augmentation des rendements moteurs, à l'augmentation des températures de fonctionnement, à la diminution de la consommation en carburant et à la diminution de la fréquence d'entretien. Ainsi, les formulateurs de fluides moto-propulseurs (huile moteur, lubrifiant pour boite de vitesse et pont, mélange huile/essence, liquide de refroidissement, fuel ou liquide antigel) continuent d'améliorer les performances de ces produits par l'addition d'additifs de plus en plus efficaces. La quantité d'additifs incorporée dans ces produits augmente de plus en plus, ce qui a pour effet d'augmenter leur agressivité chimique vis à vis des organes souples, par exemple les joints d'étanchéité, présents dans les dispositifs dans lesquels ces produits sont utilisés. La demande de brevet JP-A-2009197188 décrit des compositions silicones ayant une bonne résistance au contact des différents fluides utilisés dans un groupe moto-propulseur mais ces compositions comprennent des huiles réticulables complexes et coûteuses qui contiennent une rotule alkylène en Cl à C5 et représenté par le symbole Y dans les formules suivantes : RiN R12 R1N I I (R0)3..N Si -Y -(SiR'20)xS i- -Si(OR)3..N R1N R12. RiN I I (R0)3_NS1-y-(siR120)x(siRiR2o)d-si-Y-Si(OR)3-N La demande de brevet EP2151480 décrit des compositions silicones ayant une bonne résistance au contact des différents fluides utilisés dans un groupe moto-propulseur mais ces compositions comprennent entre autres un carbonate de calcium traité en surface. La demande de brevet PCT/FR2012/000364 décrit des compositions silicones ayant une bonne résistance au contact des différents fluides utilisés dans un groupe moto-propulseur mais ces compositions comprennent une quantité strictement supérieure à 35% en poids par rapport à la quantité totale de la composition d'au moins un carbonate de calcium naturel broyé qui a une surface spécifique strictement inférieure à 3 m2/g, mesurée selon la méthode BET et a été traité en surface par au moins un composé choisi parmi le groupe constitué par une paraffine, un acide gras, un sel d'un acide gras et leur mélange. Le brevet US5641832 décrit des compositions silicones ayant une bonne résistance au contact des différents fluides utilisés dans un groupe moto-propulseur mais ces compositions comprennent une charge préparée par imprégnation d'une charge poreuse avec un composé organique volatil incompatible ou partiellement incompatible avec le polyorganosiloxane mis en oeuvre. La demande de brevet W02011/114021 décrit des compositions silicones ayant une bonne résistance au contact des différents fluides utilisés dans un groupe motopropulseur mais ces compositions comprennent au moins un siloxane qui est un condensat obtenu par hydrolyse partielle et condensation d'un silane polyalcoxylé, le dit siloxane ayant de 2 à 10 motifs siloxyles, identiques ou différents, de formule: (R2)x,(0R3)y, Si0[4_(x4y)]/2 dans laquelle : - x'= 0, 1, 2 ou 3; y'= 0, 1, 2 ou 3, x'+y'= 0, 1, 2 ou 3, - le symbole R2 représente un radical monovalent hydrocarboné en C1 à C13, et - le symbole R3 représente un radical monovalent hydrocarboné en C1 à C6 ou un radical alkoxyalkyle comprenant éventuellement une fonction ester, et - avec la condition que pour au moins un motif siloxyle l'indice y' soit Ces compositions présentent les désavantages de conduire après leur vieillissement à des élastomères dont les propriétés mécaniques et de résistance aux huiles moteurs et d'adhérence sur surface polluée sont dégradées. Il existe donc un besoin croissant pour trouver de nouvelles compositions silicones utiles pour former des joints d'étanchéité et d'assemblage des composants d'un groupe moto-propulseur, même sur des surfaces polluées par des huiles et cela même après vieillissement de ces nouvelles compositions. Ainsi, un des objectifs essentiels de la présente invention est de proposer de nouvelles compositions d'organopolysiloxanes durcissant en un élastomère silicone en présence d'eau ou d'humidité utiles pour l'étanchéification et l'assemblage des éléments d'un groupe moto- propulseur. Un autre objectif est de proposer un nouveau procédé d'étanchéification et d'assemblage de composants d'un groupe moto-propulseur au moyen de joints silicones ayant une bonne résistance au contact des différents fluides utilisés dans un groupe moto- propulseur tout en ayant de bonnes propriétés d'adhésion sur surface polluée et cela après vieillissement de ces nouvelles compositions. Ces objectifs, parmi d'autres, sont atteints par la présente invention qui concerne une composition polyorganosiloxane X réticulable en élastomère en présence d'humidité apportée par l'air ambiant ou par addition préalable d'eau par des réactions de polycondensation comprenant: A) au moins un polyorganosiloxane A comprenant au moins un groupement alcoxylé et constitué de motifs siloxyles identiques ou différents, de formule : (Z)b(R4)aSi0[4_(a+b)]/2 (1) dans laquelle : - le symbole Z = [-(0C1-12C1-12)c-0R5], avec c=0 ou 1, - a= 0, 1, 2 ou 3; b= 0, 1, 2 ou 3, a+b= 0, 1, 2 ou 3, - le symbole R4 représente un radical monovalent hydrocarboné en C1 à C13, - le symbole R5 représente un radical monovalent hydrocarboné en C1 à C6 ou un radical alkoxyalkyle comprenant éventuellement une fonction ester, et - avec la condition que pour au moins un motif siloxyle l'indice bk1 de manière à ce que le polyorganosiloxane A contienne au moins un groupement alcoxylé Z, B) éventuellement au moins un silane polyalcoxylé B de formule : (R2)zSi(0R3)(4_z) (2) dans laquelle : - z = 0 ou 1, - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester C) au moins un noir d'acétylène D ayant pour fonction d'absorber une huile utilisée dans un groupe moto-propulseur, D) au moins un tri-hydrate d'aluminium E en tant que charge minérale, E) au moins un promoteur d'adhérence F porteur d'au moins une fonction amine, F) une quantité catalytiquement efficace d'au moins une guanidine G en tant que catalyseur de condensation, G) éventuellement au moins un polyorganosiloxane linéaire non réactif H, ce réactif pouvant agir sur les caractéristiques physiques des compositions conformes à l'invention et/ou sur les propriétés mécaniques des élastomères issus du durcissement de ces compositions. H) éventuellement au moins une charge I, différente de E, et I) éventuellement au moins un additif J tel qu'une base colorante, un pigment ou un agent thixotropant. avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. Pour atteindre cet objectif, la Demanderesse a eu le mérite de mettre en évidence, de manière tout à fait surprenante et inattendue, que l'utilisation d'au moins un noir d'acétylène D ayant pour fonction d'adsorber une huile utilisée dans un groupe moto-propulseur en association avec au moins un tri-hydrate d'aluminium E en tant que charge minérale et au moins un promoteur d'adhérence F porteur d'au moins une fonction amine, permet de préparer des joints assurant l'étanchéification et l'assemblage, de composants ou d'éléments utilisés dans un groupe moto-propulseur et ceci même avec des polyorganosiloxanes alcoxylés ne présentant pas de rotule alkyle tels que décrits dans la demande de brevet JPA-2009197188 et même en l'absence de carbonate de calcium ou de siloxane qui soit un condensat obtenu par hydrolyse partielle et condensation d'un silane polyalcoxylé, tels que décrits dans les demandes de brevet PCT/FR2012/000364 et W02011/114021. De plus, les élastomères silicones préparés à partir de la composition selon l'invention présentent l'avantage de maintenir de bonnes propriétés mécaniques même lorsqu'ils sont en contact prolongé avec des fluides agressifs sur le plan chimique tels que ceux utilisés par exemple dans un groupe moto-propulseur et cela même après vieillissement de la composition. Comme exemple de fluides agressifs sur le plan chimique on peut citer les huiles pour moteur, les lubrifiants pour boite de vitesse et pont, les mélanges huiles/essence, les liquides de refroidissement, les fuels et les liquides antigel. De préférence, la composition polyorganosiloxane X, comprend: A) au moins un polyorganosiloxane A comprenant au moins un groupement alcoxylé et constitué de motifs siloxyles identiques ou différents, de formule : (Z)b(R4)aSi0[4_(a+b)],2 (1) dans laquelle : a. le symbole Z = [-(OCI-12C1-12)c-0R5], avec c=0 ou 1, b. a= 0, 1, 2 ou 3; b= 0, 1, 2 ou 3, a+b= 0, 1, 2 ou 3, c. le symbole R4 représente un radical monovalent hydrocarboné en C1 à C13, d. le symbole R5 représente un radical monovalent hydrocarboné en C1 à C6 ou un radical alkoxyalkyle comprenant éventuellement une fonction ester, et e. avec la condition que pour au moins un motif siloxyle l'indicebk1 de manière à ce que le polyorganosiloxane A contienne au moins un groupement alcoxylé Z, B) au moins un silane polyalcoxylé B de formule : (R2)zSi(0R3)(4_z) (2) dans laquelle : - z = 0 ou 1, - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester C) au moins un noir d'acétylène D ayant pour fonction d'absorber une huile utilisée dans un groupe moto-propulseur, D) au moins un tri-hydrate d'aluminium E en tant que charge minérale, E) au moins un promoteur d'adhérence F porteur d'au moins une fonction amine, F) une quantité catalytiquement efficace d'au moins une guanidine G en tant que catalyseur de condensation, G) éventuellement au moins un polyorganosiloxane linéaire non réactif H, ce réactif pouvant agir sur les caractéristiques physiques des compositions conformes à l'invention et/ou sur les propriétés mécaniques des élastomères issus du durcissement de ces compositions. H) éventuellement au moins une charge I, différente de E, et I) éventuellement au moins un additif J tel qu'une base colorante, un pigment ou un agent thixotropant. avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. De préférence, la composition polyorganosiloxane X se présente sous la forme d'un monocomposant RTV1 c'est-à-dire en un seul emballage étanche à l'air. De préférence, le polyorganosiloxane réticulable A est linéaire et a pour formule développée: R-1- (R2),[(OCH2CH2)b0R3]3_,Si-0 Si-0 Si(R2),ROCH2CH2)b0R13_, (3) dans laquelle : - les substituants R1, identiques ou différents, représentent chacun un radical monovalent hydrocarboné saturé ou non en 01 à C13, substitué ou non substitué, aliphatique, cyclanique ou aromatique ; - les substituants R2, identiques ou différents, représentent chacun un radical monovalent hydrocarboné saturé ou non en C1 à C13, substitué ou non substitué, aliphatique, cyclanique ou aromatique ; - les substituants R3, identiques ou différents, représentent chacun un radical alkyle, linéaire ou ramifié, en C1 à C6; - n a une valeur suffisante pour conférer au polyorganopolysiloxane de formule A une viscosité dynamique à 25°C allant de 1.000 à 1.000.000 mPa.s ; et - l'indice a est égal à zéro ou 1 et l'indice b est égal à zéro ou 1 ; Selon un autre mode de réalisation préféré, le polyorganosiloxane A comprenant au moins un groupement alcoxylé est obtenu en faisant réagir, éventuellement in-situ, en présence d'une quantité catalytiquement efficace d'au moins un catalyseur C de fonctionnalisation: a) au moins un polyorganosiloxane A' comprenant des motifs siloxyles de formule : (R1)x(OH)y SiOo_x_0/2 (4) dans laquelle : _ x= 0, 1, 2 ou 3; y= 0, 1,2 ou 3, x+y. 0, 1,2 ou 3; - les substituants R1, identiques ou différents, représentent chacun un radical monovalent hydrocarboné en C1 à C30 et choisi parmi le groupe constitué par les radicaux alkyles, cycloalkyles, aryles ; alkaryles et aralkyles, et - au moins deux motifs siloxyles comprenant un groupemente_--SiOH sont présents dans le polyorganosiloxane A', avec b) au moins un silane polyalcoxylé B de formule : (R2)zSi(0R3)(4_z) (2) dans laquelle : - z = 0 ou 1, - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester, Selon un autre mode de réalisation préféré, le polyorganosiloxane A' est de préférence un polymère am-dihydroxypolydiorganosiloxane, de viscosité comprise entre 1000 et 1 000 000 mPa.s à 25°C. Les silanes polyalcoxylés B sont des produits accessibles sur le marché des silicones ; de plus leur emploi dans les compositions durcissant dès la température ambiante est connu ; il figure notamment dans les brevets français FR-A-1 126 411, FR-A-1 179 969, FR- A-1 189 216, FR-A-1 198 749, FR-A-1 248 826, FR-A-1 314 649, FR-A-1 423 477, FR-A-1 432 799 et FR-A-2 067 636. Comme exemples de silanes polyalcoxylés B , on peut citer ceux de formule: Si(OCH3)4 Si(OCH2CH3)4 Si(OCH2CH2CH3)4 (CH30)3SiCH3 (C2H50)3SiCH3 (CH30)3S1(CH=CH2) (C2H50)3Si(CH=CH2) (CH30)3Si(CH2-CH=CH2) (CH30)3SICH2-(CF-13)C=CH2] (C2H50)3Si(OCH3) Si(OCH2-CH2-0CH3)4 CH3SKOCF-12-C1-12-0CF-13)3 (CH2=CH)Si(OCH2CH2OCH3)3 C61-15SKOCI-13)3 C6H5SKOCH2-CH2-0CH3)3. La préparation de polyorganosiloxane comprenant des groupements alcoxylés par fonctionnalisation est décrite par exemple dans la demande de brevet français n° FR2638752-A1. De préférence le catalyseur C de fonctionnalisation est la lithine (ou hydroxyde de lithium) ou la potasse. La lithine se trouve largement dans le commerce. De préférence elle est utilisée en solution dans un alcool, tel que par exemple du méthanol ou de l'éthanol. L'introduction d'au moins un noir d'acétylène D a pour fonction d'absorber une huile utilisée dans un groupe moto-propulseur. Il est obtenu par craquage thermique de l'acétylène et se présente sous forme de poudre. Ainsi, ces noirs d'acétylène présentent une surface spécifique plus faible que celle des charbons actifs généralement utilisés comme support de catalyseur. Cette surface spécifique est généralement comprise entre 50 et 100 m2/g. Ces noirs d'acétylène se distinguent également par d'autres caractéristiques techniques telles que leur structure cristalline, leur état d'oxydation, une pureté chimique élevée et une grande porosité. A titre d'exemple, on peut citer comme noirs d'acétylène convenables pour l'invention les noirs commercialisés par la société SN2A, sous les dénominations commerciales Y70, Y200, Y50, YS. Pour en facilité l'incorporation, ces noirs d'acétylène peuvent être introduits sous forme d'empâtage à savoir en mélange avec au moins une huile polyorganosiloxane. L'introduction d'au moins un trihydrate d'aluminium E, pouvant avoir été modifiée en surface, a pour but de conférer de bonnes caractéristiques mécaniques et rhéologiques aux élastomères découlant du durcissement des compositions conformes à l'invention. Les trihydrate d'aluminium sont également appelés hydrate d'alumine, tri hydroxyde d'aluminium, ATH, hydrate d'aluminium et hydroxyde d'aluminium. La représentation Al(OH)3, constituée d'un ion Al3+ lié à trois ions OH-, est très simplifiée, et le composé est généralement plus ou moins hydraté. Une représentation plus rigoureuse serait donc A1203.xH20 pour les trois oxydes/hydroxydes. Certains silanes couramment utilisés dans le traitement de l'ATH sont décrits dans les brevets US 4,526.922 et 4.550.056. La composition selon l'invention peut comprendre au moins un promoteur d'adhérence F porteur d'au moins une fonction amine tel que par exemple: [H2N(CH2)3]Si(OCH2CH2CH3)3, [H2N(CH2)3]Si(OCH3)3 [H2N(CH2)3]Si(0C2H5)3 [1-12N(CH2)4]Si(OCH3)3 [H2NCH2CH(CH3)CH2CH2]SiCH3(0C1-13) 2 [FI2NCH2]SKOCH3)3 [n-C4H9-HN-CH2]SKOCH3)3 [H2N(CH2)2NH(CH2)3]Si(OCF-13)3 [H2N(CH2)2NH(CH2)3]Si(OCH2CH20C1-13)3 [CH3NH(CH2)2NH(CH2)31Si(OCI-13)3 [H(NHCH2CH2)2NH(CH2)3]Si(OCH3)3 FIS(CH2)3Si(OCI-13)3 NH2CONH2(CH2)3Si(OCH3)3 H2( 0H2)NH (0H2)3S1 (00H3)2 0 CH (0H2) CH 00H3 H2(0H2)NH(0F12)3s1-cH=0H2 (o0H3)2 ou des oligomères polyorganosiloxaniques contenant de tels groupes organiques à une teneur supérieure à 20%. Selon un mode de réalisation préféré, le catalyseur de condensation G est une guanidine répondant à la formule générale (I): R1-NH R2 N/ N R3 \ R1 (I) dans laquelle, - les radicaux R1, identiques ou différents, représentent, indépendamment l'un de l'autre, un groupe alkyle monovalent linéaire ou ramifié, un groupement cycloalkyle, un groupe 15 (cycloalkyl)alkyle, le cycle étant substitué ou non et pouvant comprendre au moins un hétéroatome ou un groupement fluoroalkyle, - le radical R2 représenteun atome d'hydrogène, un groupement alkyle monovalent linéaire ou ramifié, un groupement cycloalkyle, un groupement alkyle substitué par un cycle, substitué ou non et pouvant comprendre au moins un hétéroatome, un groupement 20 aromatique un groupe arylalkyle, un groupement fluoroalkyle, un groupement alkylamine ou alkylguanidine, et - le radical R3 représenteun groupement alkyle monovalent linéaire ou ramifié, un groupement cycloalkyle, un groupement alkyle substitué par un cycle, substitué ou non et pouvant comprendre au moins un hétéroatome, un groupement arylalkyle, fluoroalkyle, 25 alkylamine ou alkylguanidine, - lorsque le radical R2 n'est pas un atome d'hydrogène, les radicaux R2 et R3 peuvent être liés pour former un cycle aliphatique à 3, 4, 5, 6 ou 7 chaînons éventuellement substitué par un ou plusieurs substituants. 30 Il s'agit de guanidines 1,2,3-trisubstituées et 1,2,3,3-tétrasubstituées et présentent l'avantage d'être liquides, incolores, inodores et solubles dans les matrices silicones. Des 10 exemples de ce type de catalyseurs sont décrits dans la demande de brevet internationale W02009/118307. De préférence on utilisera les catalyseurs (A1) à (A6) suivants: H H N H N H N (A1) (A2) H I H I N N (A3) (A4) (A5) Selon un autre mode de réalisation préféré, le catalyseur de condensation G est une guanidine de formule : R2 R1-N R3 N> N\R4 R5 dans laquelle, - les radicaux R1, R2, R3, R4 ou R5 identiques ou différents, représentent, indépendamment l'un de l'autre, un groupe alkyle monovalent linéaire ou ramifié, un groupement cycloalkyle, un groupe (cycloalkyl)alkyle, le cycle étant substitué ou non et pouvant comprendre au moins un hétéroatome ou un groupement fluoroalkyle, un groupement aromatique un groupe arylalkyle, un groupement fluoroalkyle, un groupement alkylamine ou alkylguanidine, et - les radicaux R1, R2, R3 ou R4 peuvent être liés deux à deux de manière à former un cycle aliphatique à 3, 4, 5, 6 ou 7 chaînons éventuellement substitué par un ou plusieurs substituants. Il s'agit de guanidines pentasubstituées et présentent l'avantage d'être liquides, incolores, inodores et solubles dans les matrices silicones. Selon un mode de réalisation particulier, les composés (A7) à (A9) suivants sont préférés: (A9) Ils sont par exemple décrits dans la demande de brevet français n° FR0806610 déposé le 25 novembre 2008. Des polyorganosiloxanes linéaires non réactif (H) peuvent être introduits dans le dessein d'agir sur les caractéristiques physiques des compositions conformes à l'invention et/ou sur les propriétés mécaniques des élastomères issus du durcissement de ces compositions. Ces polymères polyorganosiloxanes linéaires non réactif (H) sont bien connus; ils comprennent plus spécialement: des polymères am-bis (triorganosiloxy) diorganopolysiloxanes de viscosités d'au moins 10 mPa. s à 25 C, formés essentiellement de motifs diorganosiloxy et d'au plus 1 % de motifs monoorganosiloxy et/ou siloxy, les radicaux organiques liés aux atomes de silicium étant choisis parmi les radicaux méthyle, vinyle et phényle, 60 % au moins de ces radicaux organiques étant des radicaux méthyles et 10 % au plus étant des radicaux vinyles. La viscosité de ces polymères peut atteindre plusieurs dizaines de millions de mPa.s à 25 C; ils comprennent donc des huiles d'aspect fluide à visqueux et des gommes molles à dures. Ils sont préparés selon les techniques usuelles décrites plus précisément dans les brevets français FR-A-978 058, FR-A-1 025 150, FR-A-1 108 764, FR-A-1 370 884. On utilise de préférence les huiles a,oe-bis (triméthylsiloxy) diméthylpolysiloxanes de viscosité allant de 10 mPa. s à 1 000 mPa.s à 25 C. Ces polymères jouent le rôle de plastifiants. L'introduction d'au moins une charge I, différente de E, a pour but de conférer de bonnes caractéristiques mécaniques et rhéologiques aux élastomères découlant du durcissement des compositions conformes à l'invention. On utilise, par exemple, des charges minérales très finement divisés dont le diamètre particulaire moyen est inférieur à 0,1 pm. Parmi ces charges figurent les silices de combustion et les silices de précipitation; leur surface spécifique BET est généralement supérieure à 40 m2/g. Ces charges peuvent également se présenter sous la forme de produits plus grossièrement divisés, de diamètre particulaire moyen supérieur à 0,1 pm. Comme exemples de telles charges, on peut citer le quartz broyé, les silices de diatomées, l'argile calcinée, l'oxyde de titane du type rutile, les oxydes de fer, de zinc, de chrome, de zirconium, de magnésium, le nitrure de bore, le lithopone, le métaborate de baryum, le sulfate de baryum, le kaolin, les microbilles de verre; leur surface spécifique est généralement inférieure à 30 m2/g. Ces charges peuvent avoir été modifiées en surface par traitement avec les divers composés organosiliciques habituellement employés pour cet usage. Ainsi ces composés organosiliciques peuvent être des organochlorosilanes, des diorganocyclopolysiloxanes, des hexaorganodisiloxanes, des hexaorganodisilazanes ou des diorganocyclopolysilazanes (brevets français FR-A-1 126 884, FR-A-1 136 885, FR-A-1 236 505, brevet anglais GB-A-1 024 234). Les charges traitées renferment, dans la plupart des cas, de 3 à 30 % de leur poids de composés organosiliciques. Les charges peuvent être constituées d'un mélange de plusieurs types de charges de granulométrie différente; ainsi par exemple, elles peuvent être constituées de 30 à 70 % de silices finement divisées de surface spécifique BET supérieure à 40 m2 /g et de 70 à 30 % de silices plus grossièrement divisées de surface spécifique inférieure à 30 m2/g. Ces charges peuvent avoir été traitées en surface De préférence la charge I est présente et est de préférence un kaolin. Selon un mode de réalisation préféré, la composition polyorganosiloxane X selon l'une quelconque des revendications précédentes comprend: A) pour 100 parties en poids d'au moins un polyorganosiloxane A comprenant au moins un groupement alcoxylé et constitué de motifs siloxyles identiques ou différents, de formule : (Z)b(R4)aSi0[4_(a+b)]/2 (1) dans laquelle: - le symbole Z = [-(0C1-12CH2)c-0R5], avec c=0 ou 1, - a= 0, 1, 2 ou 3; b= 0, 1, 2 ou 3, a+b= 0, 1, 2 ou 3, - le symbole R4 représente un radical monovalent hydrocarboné en C1 à C13, - le symbole R5 représente un radical monovalent hydrocarboné en C1 à C6 ou un radical alkoxyalkyle comprenant éventuellement une fonction ester, et - avec la condition que pour au moins un motif siloxyle l'indice b soit k1 de manière à ce que le polyorganosiloxane A contienne au moins un groupement alcoxylé Z, B) de 0 à 50 parties en poids et de préférence de 0,01 à 50 parties en poids d'au moins un silane polyalcoxylé B de formule (R2)zSi(0R3)(4_z) (2) dans laquelle : - z = 0 ou 1 , - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester C) de 0,01 à 50 parties en poids d'au moins un noir d'acetylène D ayant pour fonction d'absorber une huile utilisée dans un groupe moto-propulseur, D) de 0,1 à 50 parties en poids d'au moins un tri-hydrate d'aluminium E en tant que charge minérale, E) de 0,1 à 60 parties en poids d'au au moins un promoteur d'adhérence F porteur d'au moins une fonction amine, F) de 0,01 à 50 parties en poids d'au moins une guanidine G en tant que catalyseur de condensation, G) de 0 à 60 parties en poids d'au moins un polyorganosiloxane linéaire non réactif H, ce réactif pouvant agir sur les caractéristiques physiques des compositions conformes à l'invention et/ou sur les propriétés mécaniques des élastomères issus du durcissement de ces compositions. H) de 0 à 250 parties en poids d'au moins une charge I, différente de E, et I) de 0 à 20 parties en poids d'au moins un additif J tel qu'une base colorante, un pigment ou un agent thixotropant. avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. Comme exemple d'agent thixotropant on peut citer : - les épaississants inorganiques, l'acide borique et les borates, les titanates, les aluminates, les zirconates ; - les composés portant des groupements hydroxyles ; - les composés à base de polyéthylène et/ou polypropylène ; - les composés comprenant des fonctions amines cycliques ; - les composés de type polyéther ou comprenant des groupements polyéther, et - les résines fluorées, de préférence à base de polyfluoroéthylène (PFE) et plus préférentiellement encore à base de polytétrafluoroéthylène (PTFE ou téflon0). Un autre objet de l'invention concerne un élastomère obtenu par réticulation en présence d'eau apportée par l'air ambiant ou par addition préalable d'eau de la composition polyorganosiloxane X selon l'invention et telle que définie ci-dessus. Un autre objet de l'invention concerne l'utilisation de la composition polyorganosiloxane X selon l'invention et telle que définie ci-dessus ou de l'élastomère selon l'invention et tel que défini ci-dessus pour préparer des joints silicones d'étanchéité ayant une bonne résistance au vieillissement dans des fluides utilisés dans un groupe motopropulseur. Enfin le dernier objet selon l'invention concerne un procédé d'étanchéification et d'assemblage d'au moins un composant d'un groupe moto-propulseur comprenant les étapes a) à d) suivantes: a) on prépare une composition polyorganosiloxane X selon l'invention et telle que définie ci-dessus, b) on applique ladite composition polyorganosiloxane X sur au moins une zone de contact dudit composant de manière continue ou discontinue et éventuellement sous la forme d'un cordon, c) on laisse réticuler ladite composition polyorganosiloxane X en élastomère silicone en présence d'humidité apportée par l'air ambiant ou par addition préalable d'eau de manière à former un joint d'étanchéité, et d) on assemble ledit composant à un autre composant du groupe moto-propulseur de manière à ce que le joint formé assure l'assemblage et l'étanchéité entre les deux composants du groupe moto-propulseur. Dans le domaine de l'automobile, les élastomères silicones sont souvent utilisés sous la forme de joints silicones. Le terme "joints silicones" englobent plusieurs types de joints d'étanchéités, à savoir les joints "flués" (JF) également appelés joints écrasés et les joints profilés sur pièce (JPP) également appelés "joints en forme". Les joints "flués" (JF) sont généralement formés à la suite de l'application d'un cordon pâteux des compositions sur la zone de contact entre 2 éléments métalliques ou plastiques à assembler. Le cordon pâteux est d'abord déposé sur l'un des éléments puis l'autre élément est appliqué sur le premier; il en résulte un écrasement du cordon avant qu'il ne se transforme en élastomère. Ce type de joints s'adresse à des assemblages ne devant pas être couramment démontés (joints de carter d'huile, joints de carter de distribution...). Les joints "profilés sur pièce" (JPP) sont utilisés en particulier dans le secteur du transport et de l'automobile, pour des applications d'étanchéité sur toutes les pièces moteur exigeant une démontabilité telles à titre d'exemples, le couvre culasse, pompe à huile, pompe à eau, boîte à eau, carter d'huile, carter de distribution, guide d'embrayage. Les "joints profilés sur pièce" (JPP) sont généralement formés à la suite de l'application d'un cordon pâteux des compositions sur la zone de contact entre 2 éléments à assembler. Toutefois, après la dépose du cordon pâteux sur l'un des éléments on laisse réticuler le cordon en élastomère puis on applique le deuxième élément sur le premier. Il en résulte qu'un tel assemblage est aisément démontable puisque l'élément qui est appliqué sur celui ayant reçu le joint, n'adhère pas à ce joint. Par ailleurs le joint, par son caractère élastomérique, épouse les irrégularités des surfaces à jointoyer de ce fait, il est inutile d'usiner soigneusement les surfaces devant être mises en contact les unes avec les autres et de serrer avec force les assemblages obtenus. Ces particularités permettent de supprimer dans une certaine mesure, les joints de fixation, des entretoises, des nervures destinées habituellement à raidir et renforcer les éléments d'assemblages. Le "joint profilés sur pièce" est généralement un cordon fermé d'élastomère silicone de section ovoïde déposé selon un profil bien défini et devant assurer l'étanchéité de deux (ou plusieurs) pièces démontables. Comme les compositions utilisées dans le procédé selon l'invention durcissent rapidement à température ambiante et même en milieu confiné, il en résulte que les joints d'étanchéité silicones découlant du durcissement de ces compositions peuvent être préparés dans des conditions de fabrication industrielle très contraignantes. Ils peuvent, par exemple, être fabriqués sur les chaînes de montage usuelles de l'industrie automobile munies d'un appareil automatique de dépose des compositions. Cet appareil automatique possède bien souvent une tête mélangeuse et une buse de dépose, celle-ci se déplaçant selon le profil des joints à fabriquer. Les compositions, fabriquées et distribuées au moyen de cet appareil ont de préférence une durée de durcissement bien ajustée pour d'une part éviter des prises en masse dans la tête mélangeuse et d'autre part obtenir une réticulation complète après la fin de la dépose du cordon pâteux sur les pièces à jointoyer. Ces joints "en forme" conviennent plus spécialement pour les joints de couvre-culbuteurs, de couvercles de boîtes à vitesses, d'entretoises de distribution et même de carters d'huile. Le composant peut être de nature diverse et variée est en verre, en plastique, en métal... Selon un autre mode de réalisation particulier du procédé selon l'invention le composant du groupe moto-propulseur est choisi parmi le groupe constitué par: une culasse, un carter d'huile, un couvre-culasse, un carter de distribution, un barreau de palier, un bloc cylindre moteur, une boîte de vitesses, une pompe à eau, un boîtier de réaspiration des gaz carter, un filtre à eau, un filtre à huile, une pompe à huile, un boitier comprenant des composants électroniques d'un groupe moto-propulseur ou un carter d'embrayage. De manière générale, on applique la composition silicone sur le composant soit sous la forme de joint continu ou discontinu, soit sous la forme de couche continue ou discontinue, Pour former une couche continue ou discontinue, on peut utiliser les techniques de dépose ou d'enduction classiques. Après le dépôt des compositions telles quelles, sur des substrats solides, en atmosphère humide, on constate qu'un processus de durcissement en élastomère se met en oeuvre, il s'effectue de l'extérieur à l'intérieur de la masse déposée. Une peau se forme d'abord en surface puis la réticulation se poursuit en profondeur. La formation complète de la peau, qui se traduit par un toucher non collant de la surface, demande une période de temps de quelques minutes; cette période dépendant du taux d'humidité relative de l'atmosphère entourant les compositions et de la faculté de réticulation de celles-ci. Des bases monocomposantes sont décrites en détail par exemple dans les brevets EP 141 685, EP 147323, EP 102268, EP 21 859, FR 2 121 289 et FR 2 121 631, cités en référence. D'autres avantages et caractéristiques de la présente invention apparaîtront à la lecture des exemples suivants donnés à titre illustratif nullement limitatif.25 EXEMPLES I) Préparation des formulations Produits utilisés PDMS aw OH: Polydiméthylsiloxane am-dihydroxylée contenant 0,045% en poids de groupements hydroxyles OH PDMS: Polydiméthysiloxane à fonctions triméthylsilyles bout de chaîne de viscosité 100 mPa.s Silanes: Dynasylan VTMO: Vinyltriméthoxysilane (VTMO) (CH2=CH2)Si(OCH3) 3 (fournisseur Evonik) Dynasylan 6490: Vinyltriméthoxysilane (VTMO) hydrolysé partiellement et condensé (fournisseur Evonik) Catalyseur de fonctionnalisation: Lithine: lithine monohydratée (Li0H.H20 - 3,8% poids) dissoute dans du méthanol Catalyseur de condensation: Cy2G: DicyclohexylMethylButylguanidine (fournisseur BSI) Promoteurs d'adhérence : Dynasylan DAMO-T(Evonik): N-(2-Aminoethyl)-3-aminopropyltrimethoxysilane (pureté > 90%) Dynasylan DAMO(Evonik): N-(2-Aminoethyl)-3-aminopropyltrimethoxysilane (pureté >99%) Dynasylan GLYMO (Evonik): gamma-glycidoxypropyltriméthoxysilane Dynasylan DS1146 (Evonik) : alkylpolysiloxane, aminoalkyl groups modified Silquest A-1ink597 (Momentive): Tris-(3-(triméthoxysilyl)propyl)isocyanurate Charaes: Winnofil SPM: carbonate de calcium traité stéarate (fournisseur Solvay) Omya BLR3: carbonate de calcium traité en surface par un stéarate (fournisseur Omya) Martinal OL107A: tri-hydroxyde d'aluminium traité silane D50 1,1-1,7 pm Albermale) (fournisseur (fournisseur Martinal OL107ZO: tri-hydroxyde d'aluminium traité silane D50 1,6-1,9 pm Albermale) Noir Y200: Noir d'acétylène, densité apparente 200kg/m3 (fournisseur SN2A) Noir Y70: Noir d'acétylène, densité apparente 70kg/m3 (fournisseur SN2A) Produits préparés Synthèse 1-buty1-2,3-dicyclohexylguanidine (Cy2G) reflux N=C-=-N Cy2G Un mélange de 15.69 g de N-butylamine (0,214 mol) et de 22.13 g de dicyclohexylcarbodiimide (0,107 mol) est chauffé à reflux 2h. L'analyse par CPG montre alors une conversion supérieure à 99.6 % de la dicyclohexylcarbodiimide. Le mélange final incolore est concentré à 60°C sous 1 mbar pendant 2 h pour donner 29.7 g d'un liquide incolore et pratiquement inodore moyennement visqueux, correspondant à la guanidine attendue Cy2G (rendement 99 %). Exemple comparatif Cl (avec carbonate de calcium et sans hydroxyde d'aluminium) Dans un mélangeur planétaire sont introduits 626 g d'huile polydiméthylsiloxane am- dihydroxylée contenant 0,045% en poids de groupements hydroxyles OH, 120 g d'un polydiméthysiloxane à fonctions triméthylsilyles bouts de chaîne de viscosité 100 mPa.s, 96 g de Noir d'acétylène Y70 (société SN2A) et 48 g de vinyltriméthoxysilane (Dynasylan VTMO, Evonik). Ce mélange est homogénéisé par rotation du papillon à 200 t/mn pendant 2 minutes. Ensuite 0,6 g d'un catalyseur de fonctionnalisation à base de lithine monohydratée dissoute dans du méthanol sont ajoutés. Suit une phase d'homogénéisation de 4 minutes à 400 t/mn. Puis 300 g de carbonate de calcium BLR3 (société Omya) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 6 g de N-(2-Aminoethyl)-3- aminopropyltrimethoxysilane (Dynasylan DAMO, Evonik) sont ajoutés sous agitation de 200 t/mn suivi de 3,6 g de 1-buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. 1.4 . .2. - Exemple comparatif C2 (avec carbonate de calcium et siloxane qui soit un condensat obtenu par hydrolyse partielle et condensation d'un silane polyalcoxylé tel que décrit dans W02011/114021) Dans un mélangeur planétaire sont introduits 602 g d'huile polydiméthylsiloxane a,0- dihydroxylée contenant 0,045% en poids de groupements hydroxyles OH, 120 g d'un polydiméthysiloxane à fonctions triméthylsilyles bouts de chaîne de viscosité 100 mPa.s, 96 g de Noir d'acétylène Y70 (société SN2A) et 24 g de vinyltriméthoxysilane (Dynasylan VTMO, Evonik). Ce mélange est homogénéisé par rotation du papillon à 200 t/mn pendant 2 minutes. Ensuite 0,6 g d'un catalyseur de fonctionnalisation à base de lithine monohydratée dissoute dans le méthanol sont ajoutés. Suit une phase d'homogénéisation de 4 minutes à 400 t/mn. Puis 300 g de carbonate de calcium BLR3 (société Omya) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 6 g de N-(2-Aminoethyl)-3- aminopropyltrimethoxysilane (Dynasylan DAMO, Evonik) sont ajoutés sous agitation de 200 t/mn suivi de 48 g de Dynasylan 6490 (Evonik) et de 3,6 g de 1-buty1-2,3-dicyclohexy1-1- méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple comparatif C3 (avec carbonate de calcium et siloxane qui soit un condensat obtenu par hydrolyse partielle et condensation d'un silane polyalcoxylé tel que décrit 25 dans W02011/114021) Dans un mélangeur planétaire sont introduits 602 g d'huile polydiméthylsiloxane a,codihydroxylée contenant 0,045% en poids de groupements hydroxyle OH, 120 g d'un polydiméthysiloxane à fonctions triméthylsilyle bout de chaîne de viscosité 100 mPa.s, 96 g de Noir d'acétylène Y200 (société SN2A) et 24 g de vinyltriméthoxysilane (Dynasylan VTMO, 30 Evonik). Ce mélange est homogénéisé par rotation du papillon à 200 t/mn pendant 2 minutes. Ensuite 0,6 g d'un catalyseur de fonctionnalisation à base de lithine monohydratée dissoute dans le méthanol sont ajoutés. Suit une phase d'homogénéisation de 4 minutes à 400 t/mn. Puis 300 g de carbonate de calcium BLR3 (société Omya) sont incorporés à vitesse d'agitation 200 t/mn et dispersés pendant 4 minutes supplémentaires à 400 t/mn. Le 35 milieu subit alors une phase de dégazage sous vide partiel de 50 mbar pendant 10 minutes. Puis le mélange est placé sous azote et 6 g de N-(2-Aminoethyl)-3- aminopropyltrimethoxysilane (Dynasylan DAMO, Evonik) sont ajoutés sous agitation de 200 t/mn suivi de 48 g de Dynasylan 6490 (Evonik) et de 3,6 g de 1-buty1-2,3-dicyclohexy1-1- méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple comparatif C4 (avec hydroxyde d'aluminium et siloxane qui soit un condensat obtenu par hydrolyse partielle et condensation d'un silane polyalcoxylé) Dans un mélangeur planétaire sont introduits 721 g d'huile polydiméthylsiloxane a,oe- dihydroxylée contenant 0,045% en poids de groupements hydroxyle OH, 120 g d'un polydiméthysiloxane à fonctions triméthylsilyle bout de chaîne de viscosité 100 mPa.s, 96 g de Noir d'acétylène Y200 (société SN2A) et 24 g de vinyltriméthoxysilane (Dynasylan VTMO, Evonik). Ce mélange est homogénéisé par rotation du papillon à 200 t/mn pendant 2 minutes. Ensuite 1,8 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 6 g de N-(2-Aminoethyl)-3-aminopropyltrimethoxysilane (Dynasylan DAMO-T, Evonik) sont ajoutés sous agitation de 200 t/mn suivi de 48 g de Dynasylan 6490 (Evonik) et de 3,6 g de 1-buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple comparatif C5 (avec hydroxyde d'aluminium et promoteur d'adhérence non aminé) Dans un mélangeur planétaire sont introduits 738 g d'huile polydiméthylsiloxane dihydroxylée contenant 0,045% en poids de groupements hydroxyles OH, 120 g d'un polydiméthysiloxane à fonctions triméthylsilyles bout de chaîne de viscosité 100 mPa.s, 96 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 12 g de tris-(3-(triméthoxysilyl)propyl)isocyanurate (A- Link597, Momentive) sont ajoutés sous agitation de 200 t/mn suivi de 3,6 g de 1-buty1-2,3- dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple comparatif C6 (avec hydroxyde d'aluminium et promoteur d'adhérence non aminé) Dans un mélangeur planétaire sont introduits 654 g d'huile polydiméthylsiloxane dihydroxylée contenant 0,045% en poids de groupements hydroxyle OH, 120 g d'un polydiméthysiloxane à fonctions triméthylsilyle bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogéneisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 240 g de carbonate de calcium précipité Winnofil SPM (société Solvay) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 12 g de gamma- glycidoxypropyltriméthoxysilane (Dynasylan GLYMO, Evonik) sont ajoutés sous agitation de 200 t/mn, suivi de 3,6 g de 1-buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention El (avec hydroxyde d'aluminium et silane aminé (sans carbonate de calcium et sans siloxane qui soit un condensat obtenu par hydrolyse partielle et condensation d'un silane polyalcoxylé) Dans un mélangeur planétaire sont introduits 745 g d'huile polydiméthylsiloxane a,co- dihydroxylée contenant 0,045% en poids de groupements hydroxyle OH, 120 g d'un polydiméthysiloxane à fonctions triméthylsilyle bout de chaîne de viscosité 100 mPa.s, 96 g de Noir d'acétylène Y200 (société SN2A) et 48 g de vinyltriméthoxysilane (Dynasylan VTMO, Evonik). Ce mélange est homogéneisé par rotation du papillon à 200 t/mn pendant 2 minutes. Ensuite 1,2 g d'un catalyseur de fonctionnalisation à base de lithine monohydratée dissoute dans le méthanol sont ajoutés. Suit une phase d'homogénéisation de 4 minutes à 400 t/mn. Puis 180 g de Martina' OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 6 g de N-(2-Aminoethyl)-3-aminopropyltrimethoxysilane (Dynasylan DAMO-T, Evonik) sont ajoutés sous agitation de 200 t/mn, suivi de 3,6 g de 1- buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention E2 (avec hydroxyde d'aluminium et silane aminé (sans carbonate de calcium et sans siloxane qui soit un condensat obtenu par hydrolyse partielle et condensation d'un silane polyalcoxylé)) Dans un mélangeur planétaire sont introduits 720 g d'huile polydiméthylsiloxane a,co- dihydroxylée contenant 0,045% en poids de groupements hydroxyles OH, 120 g d'un polydiméthysiloxane à fonctions triméthylsilyles bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 6 g de N-(2-Aminoethyl)-3-aminopropyltrimethoxysilane (Dynasylan DAMO-T, Evonik) sont ajoutés sous agitation de 200 t/mn, suivi de 3,6 g de 1- buty1-2,3-dicyclohexy1-1-méthyl guanidine. Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention E3 (avec hydroxyde d'aluminium et silane aminé (sans carbonate de calcium et sans siloxane qui soit un condensat obtenu par hydrolyse partielle et condensation d'un silane polyalcoxylé)) Dans un mélangeur planétaire sont introduits 714 g d'huile polydiméthylsiloxane a,0o- dihydroxylée contenant 0,045% en poids de groupements hydroxyles OH, 120 g d'un polydiméthysiloxane à fonctions triméthylsilyles bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martina' OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 12 g de N-(2-Aminoethyl)-3-aminopropyltrimethoxysilane (Dynasylan DAMO-T, Evonik) sont ajoutés sous agitation de 200 t/mn, suivi de 3,6 g de 1- buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention E4 (avec hydroxyde d'aluminium et silane aminé (sans carbonate de calcium et sans siloxane qui soit un condensat obtenu par hydrolyse partielle et condensation d'un silane polyalcoxylé)) Dans un mélangeur planétaire sont introduits 708 g d'huile polydiméthylsiloxane a,oe- dihydroxylée contenant 0,045% en poids de groupements hydroxyles OH, 120 g d'un polydiméthysiloxane à fonctions triméthylsilyles bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 18 g de N-(2-Aminoethyl)-3-aminopropyltrimethoxysilane (Dynasylan DAMO-T, Evonik) sont ajoutés sous agitation de 200 t/mn, suivi de 3,6 g de 1- buty1-2,3-dicyclohexy1-1-méthyl guanidine. Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention E5 (avec hydroxyde d'aluminium et silane aminé (sans carbonate de calcium et sans siloxane qui soit un condensat obtenu par hydrolyse partielle et condensation d'un silane polyalcoxylé)) Dans un mélangeur planétaire sont introduits 708 g d'huile polydiméthylsiloxane a,0o- dihydroxylée contenant 0,045% en poids de groupements hydroxyles OH, 120 g d'un polydiméthysiloxane à fonctions triméthylsilyles bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107Z0 (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 18 g de N-(2-Aminoethyl)-3-aminopropyltrimethoxysilane (Dynasylan DAMO-T, Evonik) sont ajoutés sous agitation de 200 t/mn, suivi de 3,6 g de 1- buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. Exemple selon invention E6 (avec hydroxyde d'aluminium et silane aminé (sans carbonate de calcium et sans siloxane qui soit un condensat obtenu par hydrolyse partielle et condensation d'un silane polyalcoxylé)) Dans un mélangeur planétaire sont introduits 714 g d'huile polydiméthylsiloxane dihydroxylée contenant 0,045% en poids de groupements hydroxyles OH, 120 g d'un polydiméthysiloxane à fonctions triméthylsilyles bout de chaîne de viscosité 100 mPa.s, 120 g de Noir d'acétylène Y200 (société SN2A) et 48 g de vinyltriméthoxysilane (Dynasylan VTMO, Evonik). Ce mélange est homogénéisé par rotation du papillon à 200 t/mn pendant 2 minutes. Ensuite 2,4 g d'un catalyseur de fonctionnalisation à base de lithine monohydratée dissoute dans le méthanol sont ajoutés. Suit une phase d'homogénéisation de 4 minutes à 400 t/mn. Puis 180 g de Martinal OL107A (société Albermale) sont incorporés à vitesse d'agitation 200 t/mn et dispersés pendant 4 minutes supplémentaires à 400 t/mn. Le milieu subit alors une phase de dégazage sous vide partiel de 50 mbar pendant 10 minutes. Puis le mélange est placé sous azote et 12 g de Dynasylan 1146 (Evonik) sont ajoutés sous agitation de 200 t/mn, suivi de 3,6 g de 1-buty1-2,3-dicyclohexy1-1-méthyl guanidine (Cy2G). Le milieu est agité à 400 t/mn pendant 5 minutes puis subit une phase de dégazage sous vide partiel de 40 mbar à 300 t/mn pendant 5 minutes. Enfin, le mélange est transféré en cartouches plastiques fermées. II) Caractérisation des produits a) Propriétés mécaniques Un joint sous la forme d'un film de 2 mm d'épaisseur est alors préparé avec chacune des formulations et laissé réticuler pendant 7 jours dans des conditions contrôlées (23°C+/-2°C et 50%+/- 5 d'humidité). La dureté Shore A (DSA) exprimée en Shore A (ShA) est mesurée selon les indications de la norme ASTM-D2240 ou DIN 53505 et les propriétés mécaniques à la traction ((résistance à la rupture (notée R/r exprimée en MPa), allongement à la rupture (noté A/r exprimé en %) et module à 100% d'allongement (noté M100% exprimé en MPa)) sont mesurées selon les indications de la norme ASTM-D412 ou AFNOR-T-46002. Ces mesures sont effectuées à partir d'éprouvettes d'épaisseur 2 mm après 14 jours de réticulation b) Propriétés de résistance aux huiles moteur Des joints sous forme de films de 2 mm d'épaisseur sont préalablement mis à réticuler en salle conditionnée à 23°C et à 50 % d'hygrométrie pendant 14 jours. Dans chaque cas, 3 éprouvettes de forme carrée découpées dans les joints et dont la dureté Shore A a été préalablement mesurée (par superposition des 3 carrés), sont introduites dans un flacon en verre de 150 ml rempli d'huile 5W30 diesel (distribuée par la société Total). Après chauffage à 150°C pendant 3 jours et retour à la température ambiante, les éprouvettes sont essuyées à l'aide d'un papier absorbant et la dureté Shore A est mesurée à l'aide d'un duromètre Zwick. La dureté résiduelle (notée DSA res), exprimée en %, est égale au ratio DSA avant et après immersion dans huile. Plus ce ratio est élevé meilleure est la résistance à l'huile. c) Propriétés d'adhérence Un joint parallélépipède d'élastomère silicone de 1 mm d'épaisseur est appliqué entre deux sterigmes. L'éprouvette ainsi obtenue, après 14 jours de réticulation à 23°C+/- 2°C et 50% humidité relative+/- 5% est soumise à une sollicitation en traction-cisaillement. Le collage est caractérisé par la contrainte à la rupture (MPa) et le type de rupture (pourcentage de profil cohésif noté %RC). Une rupture cohésive élevée est recherchée (cible 100%). Les éprouvettes en Aluminium de qualité AG3 sont préalablement grattées afin d'éliminer la couche d'oxyde puis nettoyées au solvant et séchées. Pour les tests d'adhérence sur surface polluée d'huile, les éprouvettes sont trempées dans un mélange d'heptane et d'huile Elf Diesel 5W30 (95/5) pendant puis égouttées avant de déposer le joint d'élastomère silicone. III) Résultats Tableau 1: Exemples comparatifs Composition (exprimée en % poids) Exemple Exemple Exemple Exemple Exemple Exemple comparatif comparatif comparatif comparatif comparatif comparatif C1 (selon (selon C4 C5 C6 W02011/114021) W02011/114021) C2 C3 PDMS aw OH (A') 52,15 50,15 50,15 60,05 61,5 54,5 PDMS (H) 10 10 10 10 10 10 Dynasylan VTMO (B) 4 2 2 2 4 4 Lithine (C) 0,05 0,05 0,05 0,15 0,2 0,2 Noir Y70 (D) 8 8 Noir Y200 (D) 8 8 8 10 Omya BLR3 25 25 25 Winnofil SPM 20 Martinal OL107A (E) 15 15 Martinal OL107Z0 (E) Dynasylan DAMO (F) 0,5 0,5 0,5 Dynasylan DAMO-T (F) 0,5 Dynasylan DS1146 (F) Silquest Alink 597 1 Dynasylan GLYMO 1 Dynasylan DS6490 4 4 4 Cy2G (G) 0,3 0,3 0,3 0,3 0,3 0,3 Propriétés mécaniques après 14 ours de réticulation à 23°C 50%HR OSA (ShA) 33 45 40 36 33 38 R/r (MPa) 2,3 2,2 1,9 2,29 2,66 3,48 Air (%) 422 285 302 280 455 743 M100% (MPa) 0,71 1,16 0,95 0,92 0,78 0,84 Propriétés mécaniques après traitement dans l'huile Elf Diesel Evolution 5W30 à 150°C pendant 3 jours OSA (ShA) (OSA res(%)) 8 (24%) 25 (56%) 21(53%) 20 (56%) 26 (79%) 21(55%) R/r (MPa) 1 1,3 1,36 1,9 3 2,9 Air (%) 460 475 397 425 448 550 M100% (MPa) 0,33 0,52 0,54 0,49 0,72 0,65 Propriétés d'adhérence en traction cisaillement pour collages 1 mm après 14j de réticulation (Contrainte à la rupture en MPa-%RC) Alu AG3 1,0(100%) 1,2 (90%) 1,0(95%) 1,0(90%) 0,9 (90%) 1,1 (93%) Alu AG3 pollué 0,9 (30%) 1,0 (85%) 1,2 (95%) 0,8 (55%) 0,7 (20%) 1,0 (60%) Propriétés d'adhérence après 4 mois stockage en cartouche à température ambiante (Contrainte à la rupture en MPa-%RC) Alu AG3 1,1 (100%) 1,3 (90%) 1,3(95%) 1,2 (90%) 1,1 (95%) non mesurée Alu AG3 pollué 1,0 (40%) 0,8 (10%) 0,6(0%) 0,6(0%) 0,2 (0%) 0.9 (48) Propriétés d'adhérence après 6 mois stockage en cartouche à température ambiante (Contrainte à la rupture en MPa-%RC) Alu AG3 non mesurée non mesurée non mesurée non mesurée non mesurée 1,1 (100%) Alu AG3 pollué non mesurée non mesurée non mesurée non mesurée non mesurée 0,7 (10%) Tableau 2: Exemples selon l'invention Composition (exprimée en % poids) Exemple Exemple Exemple Exemple Exemple Exemple selon selon selon selon selon selon l'invention l'invention l'invention l'invention l'invention l'invention El E2 E3 E4 E5 E6 PDMS aw OH (A) 62 60 59,5 59 59 59,5 PDMS (H) 10 10 10 10 10 10 Dynasylan VTMO (B) 4 4 4 4 4 4 Lithine (C) 0,2 0,2 0,2 0,2 0,2 0,2 Noir Y70 (D) Noir Y200 (D) 8 lo lo 10 10 10 Omya BLR3 Winnofil SPM Martinal OL107A (E) 15 15 15 15 15 Mutinai OL10720 (E) 15 Dynasylan DAMO (F) Dynasylan DAMO-T (F) 0,5 0,5 1 1,5 1,5 Dynasylan DS1146 (F) 1 Silquest Alink 597 Dynasylan GLYMO Dynasylan DS6490 Cy2G (G) 0,3 0,3 0,3 0,3 0,3 0,3 Propriétés mécaniques après 14 jours de réticulation à 23°C 50%HR DSA (ShA) 35 36 39 38 39 39 R/r (MPa) 3,1 3,7 3,1 3,5 3,2 3,5 Air (%) 502 545 440 484 436 480 M100% (MPa) 0,75 0,88 0,88 0,97 0,89 0,96 Propriétés mécaniques après traitement dans l'huile Elf Diesel Evolution 5W30 à 150°C pendant 3 jours DSA (ShA) (DSA res(%)) 17(50%) 16(44%) 16(41%) 17(45%) 17(44%) 18(46%) Ft/r (MPa) 1,6 1,5 1,6 2 1,6 1,8 Air (%) 481 741 617 763 758 486 M100% (MPa) 0,4 0,26 0,32 0,38 0,37 0,42 Propriétés d'adhérence en traction cisaillement pour collages 1 mm après 14j de réticulation (Contrainte à la rupture en MPa-%RC) Alu AG3 1,3(92%) 1,3 (85%) 2,0 (100%) 1,8(87%) 1,5(100%) 1,0(95%) Alu AG3 pollué 1,25(82%) 1,7(65%) 1,6 (97%) 1,5 (83%) 1,3 (70%) Propriétés d'adhérence après 4 mois stockage en cartouche à température ambiante (Contrainte à la rupture en MPa- %RC) Alu AG3 pollué I 1,1 (100) 1,2 (95%) 1,2(92%) 1,0 (80%) I non mesurée non mesurée Propriétés d'adhérence après 6 mois stockage en cartouche à température ambiante (Contrainte à la rupture en MPa- %RC) Alu AG3 pollué I non mesurée 1,2 (73%) 1,3 (93%) 1,3 (70%) I non mesurée 1,0 (94%) Propriétés d'adhérence après 9 mois stockage en cartouche à température ambiante (Contrainte à la rupture en MPa- %RC) Alu AG3 non mesurée non mesurée non mesurée non mesurée 1,2 (100%) non mesurée Alu AG3 pollué non mesurée non mesurée non mesurée non mesurée 1,2 (98%) non mesurée Les exemples comparatifs Cl à C3 montrent que les propriétés d'adhérence sur surface polluée d'huile moteur des formulations contenant du carbonate de calcium sans et avec siloxane qui soit un condensat obtenu par hydrolyse partielle et condensation d'un silane polyalcoxylé sont significativement dégradées après 4 mois de stockage à température ambiante en cartouche fermée et ce quelque soit la qualité de Noir d'acétylène utilisée (Y70 ou Y200). Par contre, les exemples selon l'invention El à E6, à savoir en associant du noir d'acetylène, de l'hydroxyde d'aluminium traité en surface et un silane aminé, permettent de conserver après 6 mois de stockage, de bonnes propriétés d'adhérence sur surface polluée. Le remplacement du carbonate de calcium par de l'hydroxyde d'aluminium (0L107A) permet d'améliorer significativement les propriétés mécaniques de l'élastomère avant et après traitement dans l'huile moteur mais aussi les propriétés d'adhérence sur surface polluée d'huile qui sont stables après 9 mois de stockage (E5). Les propriétés d'adhérence sur surface polluée d'huile moteur des exemples selon l'invention El à E6, sont élevées et stables après quelques mois de stockage, contrairement aux formulations contenant un siloxane qui soit un condensat obtenu par hydrolyse partielle et condensation d'un silane polyalcoxylé (exemple comparatif C4). L'utilisation d'un promoteur d'adhérence sans fonction amine ne permet pas d'atteindre de bonnes propriétés d'adhérence sur surface polluée et cela même avec du carbonate de calcium en remplacement de l'hydroxyde d'aluminium (exemples comparatifs C5 et C6). REVENDICATIONS1 - Composition polyorganosiloxane X réticulable en élastomère en présence d'humidité apportée par l'air ambiant ou par addition préalable d'eau par des réactions de polycondensation comprenant: A) au moins un polyorganosiloxane A comprenant au moins un groupement alcoxylé et constitué de motifs siloxyles identiques ou différents, de formule : (Z)b(R4)aSi0[4_(a+b)]/2 (1) dans laquelle : - le symbole Z = KOCH2CH2)c-0R51, avec c=0 ou 1, - a= 0, 1, 2 ou 3; b= 0, 1, 2 ou 3, a+b= 0, 1, 2 ou 3, - le symbole R4 représente un radical monovalent hydrocarboné en C1 à C13, - le symbole R5 représente un radical monovalent hydrocarboné en C1 à C6 ou un radical alkoxyalkyle comprenant éventuellement une fonction ester, et - avec la condition que pour au moins un motif siloxyle l'indice bk1 de manière à ce que le polyorganosiloxane A contienne au moins un groupement alcoxylé Z, B) éventuellement au moins un silane polyalcoxylé B de formule : (R2)zSi(0R3)(4_z) (2) dans laquelle : - z = 0 ou 1, - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester C) au moins un noir d'acétylène D ayant pour fonction d'absorber une huile utilisée dans un groupe moto-propulseur, D) au moins un tri-hydrate d'aluminium E en tant que charge minérale, E) au moins un promoteur d'adhérence F porteur d'au moins une fonction amine, F) une quantité catalytiquement efficace d'au moins une guanidine G en tant que catalyseur de condensation, G) éventuellement au moins un polyorganosiloxane linéaire non réactif H,H) éventuellement au moins une chargel, différente de E, et I) éventuellement au moins un additif J tel qu'une base colorante, un pigment ou un agent thixotropant. avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. 2 - Composition polyorganosiloxane X, selon la revendication 1, caractérisée en ce qu'elle comprend: A) au moins un polyorganosiloxane A comprenant au moins un groupement alcoxylé et constitué de motifs siloxyles identiques ou différents, de formule : (Z)b(R4)aSi0[4_(a+b)]/2 (1) dans laquelle : a. le symbole Z = [-(0C1-12C1-12)c-0R5], avec c=0 ou 1, b. a= 0, 1, 2 ou 3; h= 0, 1, 2 ou 3, a+b= 0, 1, 2 ou 3, c. le symbole R4 représente un radical monovalent hydrocarboné en C1 à C13, d. le symbole R5 représente un radical monovalent hydrocarboné en Cl à C6 ou un radical alkoxyalkyle comprenant éventuellement une fonction ester, et e. avec la condition que pour au moins un motif siloxyle l'indice bk1 de manière à ce que le polyorganosiloxane A contienne au moins un groupement alcoxylé Z, B) au moins un silane polyalcoxylé B de formule : (R2)zSi(0R3)(4_z) (2) dans laquelle : - z = 0 ou 1, - le symbole R2 représente un radical monovalent hydrocarboné en Cl à C13, et - les symboles R3, identiques ou différents, représentent chacun un radical monovalent hydrocarboné en C1 à C6 ou un radical alkoxyalkyle présentant éventuellement une fonction esterC) au moins un noir d'acétylène D ayant' pour fonction d'absorber une huile utilisée dans un groupe moto-propulseur, D) au moins un tri-hydrate d'aluminium E en tant que charge minérale, E) au moins un promoteur d'adhérence F porteur d'au moins une fonction amine, F) une quantité catalytiquement efficace d'au moins une guanidine G en tant que catalyseur de condensation, G) éventuellement au moins un polyorganosiloxane linéaire non réactif H, H) éventuellement au moins une charge I, différente de E, et I) éventuellement au moins un additif J tel qu'une base colorante, un pigment ou un agent thixotropant. avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. 3 - Composition polyorganosiloxane X, selon les revendications 1 et 2, caractérisée en ce qu'elle se présente sous la forme d'un monocomposant RTV1 dont l'emballage est étanche à l'air. 4 - Composition polyorganosiloxane X, selon les revendications 1 et 2, dans laquelle le polyorganosiloxane réticulable A est linéaire et a pour formule développée: - R1- (R2)a[(OCH2CH2)bOR313_aSi-0 Si-0 SKR2)aROCH2CH2)bOR313_a IR1 (3) dans laquelle : - les substituants R1, identiques ou différents, représentent chacun un radical monovalent hydrocarboné saturé ou non en C1 à C13, substitué ou non substitué, aliphatique, cyclanique ou aromatique ; - les substituants R2, identiques ou différents, représentent chacun un radical monovalent hydrocarboné saturé ou non en C1 à C13, substitué ou non substitué, aliphatique, cyclanique ou aromatique ;- les substituants R3, identiques' ou différents, représentent chacun un radical alkyle, linéaire ou ramifié, en C1 à C6; - n a une valeur suffisante pour conférer au polyorganopolysiloxane de formule A une viscosité dynamique à 25°C allant de 1.000 à 1.000.000 mPa.s ; et - l'indice a est égal à zéro ou 1 et l'indice b est égal à zéro ou 1 ; 5 - Composition polyorganosiloxane X, selon les revendications 1 et 2, dans laquelle le polyorganosiloxane A comprenant au moins un groupement alcoxylé est obtenu en faisant réagir, éventuellement in-situ, en présence d'une quantité catalytiquement efficace d'au moins un catalyseur C de fonctionnalisation: a) au moins un polyorganosiloxane A' comprenant des motifs siloxyles de formule : (R1)x(OH)y Si0(4-x-y)/2 (4) dans laquelle : - x= 0, 1, 2 ou 3; y= 0, 1, 2 ou 3, x+y= 0, 1, 2 ou 3; - les substituants R1, identiques ou différents, représentent chacun un radical monovalent hydrocarboné en C1 à C30 et choisi parmi le groupe constitué par les radicaux alkyles, cycloalkyles, aryles ; alkaryles et aralkyles, et - au moins deux motifs siloxyles comprenant un groupement --SiOH sont présents dans le polyorganosiloxane A', de préférence en bouts de chaîne, avec b) au moins un silane polyalcoxylé B de formule : (R2)zSi(0R3)(4_z) (2) dans laquelle : - z = 0 ou 1, - le symbole R2 représente un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester, 6 - Composition polyorganosiloxane X selon la revendication 5 dans laquelle le catalyseur C de fonctionnalisation est la lithine ou la potasse. 7 - Composition polyorganosiloxanè X selon l'une quelconque des revendications précédentes dans laquelle le catalyseur de condensation G est une guanidine répondant à la formule générale (I): R1-NH R2 / / N / \ N R3 \ R1 (I) dans laquelle : - les radicaux R1, identiques ou différents, représentent, indépendamment l'un de l'autre, un groupe alkyle monovalent linéaire ou ramifié, un groupement cycloalkyle, un groupe (cycloalkyl)alkyle, le cycle étant substitué ou non et 10 pouvant comprendre au moins un hétéroatome ou un groupement fluoroalkyle, - le radical R2 représenteun atome d'hydrogène, un groupement alkyle monovalent linéaire ou ramifié, un groupement cycloalkyle, un groupement alkyle substitué par un cycle, substitué ou non et pouvant comprendre au 15 moins un hétéroatome, un groupement aromatique un groupe arylalkyle, un groupement fluoroalkyle, un groupement alkylamine ou alkylguanidine, - le radical R3 représenteun groupement alkyle monovalent linéaire ou ramifié, un groupement cycloalkyle, un groupement alkyle substitué par un cycle, substitué ou non et pouvant comprendre au moins un hétéroatome, un 20 groupement arylalkyle, fluoroalkyle, alkylamine ou alkylguanidine, et - lorsque le radical R2 n'est pas un atome d'hydrogène, les radicaux R2 et R3 peuvent être liés pour former un cycle aliphatique à 3, 4, 5, 6 ou 7 chaînons éventuellement substitué par un ou plusieurs substituants. 25 8 - Composition polyorganosiloxane X selon l'une quelconque des revendications 1 à 6 dans laquelle le catalyseur de condensation G est une guanidine de formule : R2 Ri-N/ R3 / N N/ \R4 \ R55dans laquelle : - les radicaux R1, R2, R3, R4 ou R5 identiques ou différents, représentent, indépendamment l'un de l'autre, un groupe alkyle monovalent linéaire ou ramifié, un groupement cycloalkyle, un groupe (cycloalkyl)alkyle, le cycle étant substitué ou non et pouvant comprendre au moins un hétéroatome ou un groupement fluoroalkyle, un groupement aromatique un groupe arylalkyle, un groupement fluoroalkyle, un groupement alkylamine ou alkylguanidine, et - les radicaux R1, R2, R3 ou R4 peuvent être liés deux à deux de manière à former un cycle aliphatique à 3, 4, 5, 6 ou 7 chaînons éventuellement substitué par un ou plusieurs substituants. 9 - Composition polyorganosiloxane X selon l'une quelconque des revendications précédentes dans laquelle au moins une charge I est présente et de préférence un kaolin. 10 - Composition polyorganosiloxane X selon l'une quelconque des revendications précédentes comprenant : A) pour 100 parties en poids d'au moins un polyorganosiloxane A comprenant au moins un groupement alcoxylé et constitué de motifs siloxyles identiques ou différents, de formule : (Z)b(R4)aSi0[4-(a+b)]/2 (1) dans laquelle: - le symbole Z = [-(0C1-12C1-12)c-0R5], avec c=0 ou 1, - a= 0, 1, 2 ou 3; b= 0, 1, 2 ou 3, a+b= 0, 1, 2 ou 3, - le symbole R4 représente un radical monovalent hydrocarboné en C1 à C13, - le symbole R5 représente un radical monovalent hydrocarboné en C1 à C6 ou un radical alkoxyalkyle comprenant éventuellement une fonction ester, et - avec la condition que pour au moins un motif siloxyle l'indice b soit k1 de manière à ce que le polyorganosiloxane A contienne au moins un groupement alcoxylé Z, B) de 0 à 50 parties en poids d'au moins un silane polyalcoxylé B de formule (R2)zSi(0R3)(4_z) (2) dans laquelle : - z = 0 ou 1,- le symbole R2 réprésenté un radical monovalent hydrocarboné en C1 à C13, et - les symboles R3, identiques ou différents, représentent chacun un radical monovalent hydrocarboné en C1 à C6 ou un radical alkoxyalkyle présentant éventuellement une fonction ester C) de 0,1 à 50 parties en poids d'au moins un noir d'acetylène D ayant pour fonction d'absorber une huile utilisée dans un groupe moto-propulseur, D) de 0,1 à 50 parties en poids d'au moins un tri-hydrate d'aluminium E en tant que charge minérale, E) de 0,1 à 60 parties en poids d'au au moins un promoteur d'adhérence F porteur d'au moins une fonction amine, F) de 0,01 à 50 parties en poids d'au moins une guanidine G en tant que catalyseur de condensation, G) de 0 à 60 parties en poids d'au moins un polyorganosiloxane linéaire non réactif H, H) de 0 à 250 parties en poids d'au moins une charge I, différente de E, et I) de 0 à 20 parties en poids d'au moins un additif J tel qu'une base colorante, un pigment ou un agent thixotropant, avec les conditions supplémentaires que - ladite composition polyorganosiloxane X ne contient ni carbonate de calcium ni siloxane ayant de 2 à 10 motifs siloxyles obtenu par hydrolyse partielle et condensation d'un silane polyalcoxylé, et que - le polyorganosiloxane A présente un nombre de motifs strictement supérieur à 10, de préférence supérieur à 20 et au maximum égal à 2000. 11 - Elastomère obtenu par réticulation en présence d'humidité apportée par l'air ambiant ou par addition préalable d'eau de la composition polyorganosiloxane X telle que définie selon l'une quelconque des revendications précédentes 1 à 10. 12 - Utilisation de la composition polyorganosiloxane X telle que définie selon l'une quelconque des revendications 1 à 10 ou de l'élastomère tel que défini selon la revendication 11 pour préparer des joints silicones d'étanchéité ayant une bonne résistance au vieillissement dans des fluides utilisés dans un groupe motopropulseur. 13 - Procédé d'étanchéification et d'assemblage d'au moins un composant d'un groupe moto-propulseur comprenant les étapes a) à d) suivantes:a) on prépare une composition Polyorgariosiloxane X telle que définie selon l'une quelconque des revendications 1 à 10, b) on applique ladite composition polyorganosiloxane X sur au moins une zone de contact dudit composant de manière continue ou discontinue et éventuellement sous la forme d'un cordon, c) on laisse réticuler ladite composition polyorganosiloxane X en élastomère silicone en présence d'humidité apportée par l'air ambiant ou par addition préalable d'eau de manière à former un joint d'étanchéité, et d) on assemble ledit composant à un autre composant du groupe moto-propulseur de manière à ce que le joint formé assure l'assemblage et l'étanchéité entre les deux composants du groupe moto-propulseur.